(57)【要約】窓組立物は自動車に使用される。前記窓組立物は、内部表面と内部表面から空間的に離れた外部表面を持つ。前記窓組立物はまた、前記透明窓ガラスの部分に設けられるセラミックフリットを含む。プライマー層が、前記透明窓ガラス及び前記セラミックフリットの少なくとも１つに設けられ、結合表面を提供する。窓枠が前記プライマー層に結合される。
2013538148.tif 000002
【特許請求の範囲】
【請求項１】
自動車用窓組立物であり、前記窓組立物は：
内部表面及びそれと対抗する外部表面を持つ透明窓ガラス；
前記透明窓ガラスの部分に設けられるフリット色を持つセラミックフリット；
前記透明窓ガラス及び前記セラミックフリットの少なくとも１つに設けられるプライマー層を含み、前記プライマー層はプライマー層色を持つ前記プライマー層と結合表面を提供し；及び
熱可塑性材料を含む窓枠を含み、前記プライマー層の前記結合表面に結合されて前記透明窓ガラスを前記自動車へ結合し；
ここで前記セラミックフリットのフリット色と前記プライマー層のプライマー層色とのデルタ−Ｅ値が約５未満である、窓組立物。
【請求項２】
請求項１に記載された窓組立物であり、前記セラミックフリットのフリット色と前記プライマー層のプライマー層色とのデルタ−Ｅ値が、５から０である、窓組立物。
【請求項３】
請求項１に記載の窓組立物であり、前記プライマー層は、ヒュームドカーボンブラック、クロム酸化物、コバルト酸化物、鉄酸化物、亜鉛酸化物及びこれらの組合せからなる群から選択される少なくとも１つの色素を、前記プライマー層に前記プライマー層色を付与するために含む、窓組立物。
【請求項４】
請求項３に記載の窓組立物であり、前記セラミックフリットは、ビスマス酸化物、二酸化ケイ素、クロム酸化物、マンガン酸化物、銅酸化物、亜鉛酸化物、ニッケル酸化物、鉄酸化物及びこれらの組合せからなる群から選択される少なくとも１つの色素成分を、前記セラミックフリットに前記フリット色を付与するために含む、窓組立物。
【請求項５】
請求項４に記載の窓組立物であり、前記セラミックフリットの色素成分が、前記セラミックフリットの色素成分の１００重量部で表して、約３８から約４３重量部のビスマス酸化物、約３７から約４２重量部の二酸化ケイ素、約５から約１０重量部のクロム酸化物、約１から約６重量部のマンガン酸化物、約１から約６重量部の銅酸化物、約１から約６重量部の亜鉛酸化物、約１から約６重量部のニッケル酸化物及び、約１から約６重量部の鉄酸化物を含む、窓組立物。
【請求項６】
請求項５に記載の窓組立物であり、前記プライマー層の前記色素成分が、前記プライマー層の色素成分の１００重量部で表して、約５８から約６３重量部のヒュームドカーボンブラック、約２０から約２５重量部のクロム酸化物、約７から約１２重量部のコバルト酸化物、約５から約１０重量部の鉄酸化物、及び約１から約６重量部の亜鉛酸化物を含む、窓組立物。
【請求項７】
請求項４に記載の窓組立物であり、前記プライマー層が、前記透明窓ガラス上の前記プライマー層の存在を検証するために元素トレーサーを含む、窓組立物。
【請求項８】
請求項７に記載の窓組立物であり、前記プライマー層の前記元素トレーサーは、前記セラミックフリットに含まれる金属酸化物とは異なる金属酸化物であり、前記透明窓ガラス上に前記プライマー層の存在を検証するために前記プライマー層の前記元素トレーサーの存在の識別をすることを可能にする、窓組立物。
【請求項９】
請求項８に記載の窓組立物であり、前記窓枠の熱可塑性材料が、ポリビニルクロリドを含み、かつ前記プライマー層がポリエステルを含む、窓組立物。
【請求項１０】
請求項８に記載の窓組立物であり、前記窓枠の前記熱可塑性材料が熱可塑性エラストマーを含み、かつ前記プライマー層がポリプロピレンを含む、窓組立物。
【請求項１１】
自動車用窓組立物を製造するための方法であり、前記窓組立物が透明窓ガラスを含み、前記方法は次のステップ：
場合により前記透明窓ガラスの部分にフリット色を持つセラミックフリットを適用し；
プライマー層色を持つプライマー層を、前記透明窓ガラス及び前記セラミックフリットの少なくとも１つに適用して前記透明窓ガラス上に結合表面を提供し、前記セラミックフリットのフリット色と前記プライマー層のプライマー層色のデルタ−Ｅ値が約５未満であり；及び
前記熱可塑性材料を含む窓枠を前記結合表面に適用し、前記窓組立物を前記自動車へ組み込まれることを可能にする、方法。
【請求項１２】
請求項１１に記載の方法は、前記セラミックフリットのフリット色と前記プライマー層のプライマー層色の前記デルタ−Ｅ値が５から０である、方法。
【請求項１３】
請求項１１に記載の方法であり、さらに、ヒュームドカーボンブラック、クロム酸化物、コバルト酸化物、鉄酸化物、亜鉛酸化物及びこれらの組合せからなる群から選択される少なくとも１つの色素を添加して、前記プライマー層に前記プライマー層色を付与するステップを含む、方法。
【請求項１４】
請求項１１に記載の方法であり、前記プライマー層に少なくとも１つの色素を添加するステップがさらに、前記プライマー層に添加する色素成分として、前記プライマー層の色素成分の１００重量部で表して、約５８から約６３重量部のヒュームドカーボンブラック、約２０から約２５重量部のクロム酸化物、約７から約１２重量部のコバルト酸化物、約５から約１０重量部の鉄酸化物、及び約１から約６重量部の亜鉛酸化物を添加する、方法。
【請求項１５】
請求項１４に記載の方法であり、さらに、ビスマス酸化物、二酸化ケイ素、クロム酸化物、マンガン酸化物、銅酸化物、亜鉛酸化物、ニッケル酸化物、鉄酸化物及びこれらの組合せからなる群から選択される少なくとも１つの色素成分を、前記セラミックフリットに前記フリット色を付与するために前記セラミックフリットへ加えるステップを含む、方法。
【請求項１６】
請求項１５に記載の方法であり、前記セラミックフリットへ少なくとも１つの色素成分を添加するステップがさらに、前記セラミックフリットへ色素成分を、前記セラミックフリットの色素成分の１００重量部で表して、約３８から約４３重量部のビスマス酸化物、約３７から約４２重量部の二酸化ケイ素、約５から約１０重量部のクロム酸化物、約１から約６重量部のマンガン酸化物、約１から約６重量部の銅酸化物、約１から約６重量部の亜鉛酸化物、約１から約６重量部のニッケル酸化物及び、約１から約６重量部の鉄酸化物を添加する、方法。
【請求項１７】
請求項１１に記載の方法であり、さらに、前記プライマー層へ元素を添加するステップを含み、前記元素が前記セラミックフリットに存在する金属酸化物とは異なる金属酸化物であり、前記透明窓ガラス上の前記プライマー層の存在を検証することを可能にする、方法。
【請求項１８】
請求項１１に記載の方法であり、前記窓枠の熱可塑性材料がポリビニルクロリドであり、前記プライマー層がポリエステルを含む、方法。
【請求項１９】
請求項１１に記載の方法であり、前記窓枠の熱可塑性材料が熱可塑性エラストマー材料を含み、かつ前記プライマー層がポリプロピレンを含む、方法。
【請求項２０】
自動車用窓組立物であり、前記窓組立物は：
内部表面及び前記内部表面と対抗する外部表面を持つ透明窓ガラス；
前記透明窓ガラスの部分上に設けられる、少なくとも１つの金属酸化物を持つセラミックフリット；
前記透明窓ガラス及び前記セラミックフリットの少なくとも１つの上に設けられ、元素トレーサーを含む前記プライマー層と共に結合表面を適用するるプライマー層；及び
前記プライマー層の前記結合表面に、前記自動車へ前記窓組立物を組み込むために結合される窓枠を含み、
前記元素トレーサーが少なくとも１つの金属酸化物を含み、前記金属酸化物が、前記透明窓ガラス上の前記プライマー層の存在を検証するために前記セラミックフリットの金属酸化物とは異なる、窓組立物。
【請求項２１】
請求項２０に記載の窓組立物であり、前記セラミックフリットの前記金属酸化物は、クロム酸化物、マンガン酸化物、銅酸化物及びそれらの組合せからなる群から選択される、窓組立物。
【請求項２２】
請求項２１に記載の窓組立物であり、前記元素トレーサーが、鉄酸化物、コバルト酸化物、マンガン酸化物、亜鉛酸化物及びこれらの組合せからなる群から選択される少なくとも１つの金属酸化物を含み、ただし前記プライマー層の前記元素トレーサーの前記金属酸化物が、前記セラミックフリットの金属酸化物とは異なる、窓組立物。
【請求項２３】
請求項２２に記載の窓組立物であり、前記元素トレーサーがコバルト酸化物である、窓組立物。
【請求項２４】
請求項２２に記載の窓組立物であり、前記元素トレーサーが、コバルト酸化物と亜鉛酸化物との組合せである、窓組立物。
【請求項２５】
請求項２２に記載の窓組立物であり、前記プライマー層が、前記プライマー層にプライマー層色を付与するための少なくとも１つの色素成分を含み、及び前記プライマー層の前記色素成分が、ヒュームドカーボンブラック、クロム酸化物、コバルト酸化物、鉄酸化物、亜鉛酸化物及びそれらの組合せからなる群から選択される、窓組立物。
【請求項２６】
請求項１５に記載の窓組立物であり、前記セラミックフリットが、前記セラミックフリットに前記フリット色を付与するための少なくとも１つの色素成分を含み、前記セラミックフリットの前記色素成分が、ビスマス酸化物、二酸化ケイ素、クロム酸化物、マンガン酸化物、銅酸化物、亜鉛酸化物、ニッケル酸化物、鉄酸化物及びこれらの組合せからなる群から選択され、前記プライマー層色と前記フリット色のデルタ−Ｅ値が約５未満である、窓組立物。
【請求項２７】
請求項２０に記載の窓組立物であり、前記窓枠が熱可塑性材料を含む、窓組立物。
【請求項２８】
請求項２７に記載の窓組立物であり、前記熱可塑性材料がポリビニルクロリドを含み、前記プライマー層がポリエステルを含む、窓組立物。
【請求項２９】
請求項２７に記載の窓組立物であり、前記熱可塑性材料が、熱可塑性エラストマー材料を含み、かつ前記プライマー層がポリプロピレンを含む、窓組立物。
【請求項３０】
請求項２０に記載の窓組立物であり、前記窓枠が熱硬化性材料を含む、窓組立物。
【請求項３１】
請求項３０に記載の窓組立物であり、前記窓枠の前記熱硬化性材料がポリウレタンを含み、前記プライマー層がポリウレタンを含む、窓組立物。
【請求項３２】
自動車用窓組立物を製造する方法であり、前記窓組立物が透明窓ガラスを含み、
前記方法が次のステップ：
場合により、前記透明窓ガラスの部分にセラミックフリットを適用し、前記セラミックフリットは少なくとも１つの金属酸化物を含み；
前記透明窓ガラス及び前記セラミックフリットの少なくとも１つにプライマー層を適用し、少なくとも１つの金属酸化物を含む元素トレーサーを持つ前記プライマー層と結合表面を提供し、前記金属酸化物が、前記透明窓ガラス上の前記プライマー層の存在を検証することを可能にする前記セラミックフリットの前記金属酸化物とは異なり；及び
前記プライマー層の前記結合表面に窓枠を適用して前記窓組立物を前記自動車に組み込むことを可能にする、方法。
【請求項３３】
請求項３２に記載の方法であり、前記セラミックフリットの金属酸化物が、クロム酸化物、マンガン酸化物、銅酸化物、鉄酸化物及びこれらの組合せからなる群から選択される、方法。
【請求項３４】
請求項３３に記載の方法であり、さらに、前記プライマー層へ前記元素トレーサーを添加するステップを含み、前記元素トレーサーが、鉄酸化物、コバルト酸化物、マンガン酸化物、亜鉛酸化物及びこれらの組合せからなる群から選択され、ただし、前記プライマー層の元素トレーサーの金属酸化物が、前記セラミッフリットの金属酸化物とは異なる、方法。
【請求項３５】
請求項３４に記載の方法であり、前記元素トレーサーがコバルト酸化物である、方法。
【請求項３６】
請求項３４に記載の方法であり、前記元素トレーサーがコバルト酸化物と亜鉛酸化物との組合せである、方法。
【請求項３７】
請求項３２に記載の方法であり、さらに、前記プライマー層にプライマー層色を付与するために少なくとも１つの色素成分を添加するステップを含み、前記プライマー層色が前記セラミックフリットのフリット色と類似し、前記プライマー層色と前記フリット色とのデルタ−Ｅ値が約５未満である、方法。
【請求項３８】
請求項３２に記載の方法であり、前記窓枠が熱可塑性材料を含む、方法。
【請求項３９】
請求項３９に記載の方法であり、前記熱可塑性材料がポリビニルクロリドを含み、かつ前記プライマー層がポリエステルを含む、方法。
【請求項４０】
請求項３８に記載の方法であり、前記熱可塑性材料が熱可塑性エラストマー材料を含み、かつ前記プライマー層がポリプロピレンを含む、方法。
【請求項４１】
請求項３２に記載の方法であり、前記窓枠が熱硬化性材料を含む、方法。
【請求項４２】
請求項４１に記載の方法であり、前記熱硬化性材料が、ポリウレタンを含み、かつ前記プライマー層がポリウレタンを含む、方法。
【請求項４３】
自動車用窓組立物の透明窓ガラス上のプライマー層の存在を検証する方法であり、前記プライマー層は、窓枠を前記透明窓ガラスに結合させる結合表面を与え、そこでセラミックフリットが前記透明窓ガラス上の設けられ、前記プライマー層が元素トレーサーを含み、前記トレーサーの金属酸化物が、前記セラミックフリットの金属酸化物とは異なり、前記方法が：
前記窓組立物からサンプル部分を取得し；
前記窓枠のサンプル部分を、前記元素トレーサーの存在を検出するために分析し；及び
前記元素トレーサーの存在が、前記窓組立物の透明窓ガラス上のプライマー層の存在を検証するために検出されたかどうかを決定することを含む、方法。
【請求項４４】
請求項４３に記載の方法であり、前記窓枠のサンプル部分の分析にステップがさらに、元素トレーサーとして選択された金属酸化物の存在を検証することで定められる、方法。
【請求項４５】
請求項４４に記載の方法であり、さらに、前記プライマー層の前記元素トレーサーのために少なくとも１つの金属酸化物を選択するステップを含み、前記金属酸化物が、前記セラミックフリットの金属酸化物とは異なる、方法。
【請求項４６】
請求項４５に記載の方法であり、前記金属酸化物の選択のステップがさらに、コバルト酸化物、亜鉛酸化物及びこれらの組合せからなる群から選択される少なくとも１つのとして定められる、方法。
【請求項４７】
請求項４６に記載の方法であり、さらに、前記プライマー層へ前記元素トレーサーを添加するステップを含む、方法。
【請求項４８】
請求項４３に記載の方法であり、さらに、前記プライマー層を、前記透明窓ガラス及び前記セラミックフリットの少なくとも１つに適用するステップを含む、方法。
【請求項４９】
請求項４３に記載の方法であり、さらに、前記透明窓ガラス上のプライマー層の回りの前記窓枠を形成するステップを含み、前記窓枠が、前記透明窓ガラスに結合して前記窓組立物が前記自動車に組み込まれることを可能にする、方法。
【発明の詳細な説明】
【技術分野】
【０００１】
本発明は一般には窓組立物に関する。より具体的には、本発明はプライマー層及び窓枠を含む窓組立物に関する。本出願は、２０１０年７月２７日出願の米国仮特許出願第６１／４００，３６８号、及び２０１１年３月７日出願の米国仮特許出願第６１／４６４，６６３号に基づく優先権を主張するものである。
【背景技術】
【０００２】
窓枠を結合するプライマー層は一般に当技術分野で知られている。一般に、窓組立物は、通常はガラスである透明窓ガラスを含む。セラミックフリットが、前記透明窓ガラスの周縁に当技術分野で知られる方法、例えば前記セラミックフリットを前記透明窓ガラス上に印刷するなどの方法で設けられる。前記窓枠は前記透明窓ガラスの周縁に結合される。前記窓枠は、前記透明窓ガラスの１、２又は３表面で結合され得る。一般に、前記窓枠は、反応性押出形成（ＲＩＭ）材料などの熱硬化材料、又はポリビニルクロリド（ＰＶＣ）などの熱可塑性材料又は熱可塑性エラストマー（ＴＰＥ）材料のいずれかであり得る。
【０００３】
前記窓枠は、前記プライマー層を介して前記透明窓ガラスに結合される。言い換えれば、前記窓枠は前記プライマー層に結合され、前記プライマー層は前記透明窓ガラスに結合され、それにより前記窓枠を前記透明窓ガラスに結合する。前記プライマー層は、前記窓枠と前記透明窓ガラスとの間の結合強度が、前記窓枠と前記透明窓ガラスと前記プライマー層なしで結合するよりも、増加させる。言い換えると、前記窓枠は、前記透明窓ガラスと直接結合するよりも前記プライマー層によりよく結合する。前記プライマー層はまた、前記透明窓ガラスの暴露された端部をシールし、これにより、より美観的に好ましい外観を与える。
【０００４】
前記セラミックフリットは色を持ち、これは通常は黒色を意味し、これは太陽エネルギーを吸収し、太陽エネルギーが前記窓組立物を通過することを防止する。太陽エネルギーが前記窓組立物を通過することを防止することは、前記プライマー層の化学的及び物理的性質を損なうことを防止し、それにより前記窓枠と透明窓ガラスとの間の結合強度を保持する。前記窓枠が前記透明窓ガラスの３面で結合する場合、これは三面窓枠として当技術分野で知られおり、前記セラミックフリット及び前記プライマー層は、実質的に覆われることとなり、前記プライマー層の色は重要ではない。しかし、前記窓枠が前記透明窓ガラスの一面又は二面でのみ結合される場合には、これらは一面又は二面窓枠として当技術分野で知られているが、前記プライマー層は前記自動車の外側から眼に見える。そのような場合、前記プライマー層の色が前記セラミックフリットの色と混ざり合い、それにより観察者が、前記セラミックフリットと前記プライマー層とを区別することができなくなり、それにより前記窓組立物の美観的により好ましい外観を与えることが望ましい。
【０００５】
前記プライマーは、前記窓枠の製造に用いる材料に基づき知られた従来のプライマーから選択される。例えば、前記熱硬化材料と共に使用される従来のプライマー層は、前記プライマー層と化学的に前記窓枠を結合するための前記窓枠の熱硬化性材料と化学的に反応する。より具体的には、前記窓枠の熱硬化性材料として使用される従来のプライマー層はポリウレタンプライマー層であり、これはイソシアネート系であり、前記熱硬化性材料と反応して共有結合を形成する。前記熱硬化性材料として使用される従来のプライマー層は、形成される化学結合により短鎖ポリマーである。又は、前記熱硬化性材料と共に使用される従来のプライマー層は、接着結合を与え、前記窓枠と化学的に反応するものではない。より具体的に、前記熱硬化性材料と共に使用される従来のプライマー層は、通常は長鎖のポリマーであり、これは熱硬化性材料とのみ混合し、その結果ポリマー鎖の絡み合いが生じる。一般に、前記熱硬化性材料と共に使用される従来のプライマー層は、前記熱可塑性材料と共に使用することはできないが、というのは前記熱硬化性材料と共に使用される従来のプライマー層は短鎖ポリマーであり、これは前記熱可塑性材料と混合するためには適切ではないからである。
【０００６】
前記窓枠が熱硬化性材料である場合に使用される従来のプライマー層は色を持ち、この色は黒が好ましく、かつ望ましくは一般には前記セラミックフリットの色と混ざり合う。しかし、窓枠として熱硬化性材料を用いることは、熱可塑性材料を使用するよりも高価である。前記窓枠のために、前記熱硬化性材料よりもむしろ熱可塑性材料が前記窓組立物の製造コストを低減させるために使用され得る。
【０００７】
前記窓枠が熱可塑性材料である場合、使用可能な従来プライマー層は、通常は透明であるか、又は前記セラミックフリットの黒色とは異なる色を持ち得る。例えば、前記窓枠がＰＶＣである場合、前記プライマー層は通常は透明な明るい緑色である。前記のように、熱硬化性材料と共に使用される従来のプライマー層は、前記熱可塑性材料と共に使用することはできない。従って、前記窓枠が熱可塑性材料である場合、前記窓組立物は、前記窓枠が熱硬化性材料である場合に使用される従来のプライマー層の黒色からは利益が得られず、かつ従来の透明なプライマー層又は異なる色の従来のプライマー層を用いる必要がある。
【０００８】
前記熱可塑性材料と共に使用される透明な従来のプライマー層は望ましいものではなく、というのは前記透明窓ガラスの暴露端部が眼に見えるか、又は強調されてしまい、これは美観を損なう結果となるからである。加えて、前記熱可塑性材料と共に使用される異なる色で着色された従来のプライマー層は、前記セラミックフリットの黒色とは混合せず、その結果乏しい美観を与える結果となる。従って、熱硬化性材料よりもむしろ熱可塑性材料を用いる窓組立物製造に伴う費用節約は、前記窓組立物の美観を犠牲にすることなく達成できない。
【発明の概要】
【発明が解決しようとする課題】
【０００９】
本発明は一般には窓組立物に関する。より具体的には、本発明はプライマー層及び窓枠を含む窓組立物に関する。
【課題を解決するための手段】
【００１０】
自動車で使用される窓組立物は、内部表面とそれに対抗する外部表面を持つ透明窓ガラスを含む。セラミックフリットが、前記透明窓ガラスの部分に設けられる。プライマー層が、前記透明窓ガラス及び前記セラミックフリットの少なくとも１つの上に設けられて、結合表面を与える。窓枠が、前記プライマー層の結合表面に結合され、前記透明窓ガラスを自動車に組みわせる。
【００１１】
前記セラミックフリットは、フリット色を持ち、かつ前記プライマー層はプライマー層色を持つ。本発明の実施態様では、前記セラミックフリットのフリット色と前記プライマー層のプライマー層色の間のデルタ−Ｅが、約５未満である。従って、前記戦記セラミックフリット内への前記プライマー層を混ぜることは、前記窓組立物に好ましい美観を与えることとなる。
【００１２】
本発明の他の実施態様では、前記プライマー層は元素トレーサーを含む。前記元素トレーサーは、前記セラミックフリットに存在する金属酸化物とは異なる少なくとも１つの金属酸化物を含む。前記元素トレーサーは、前記透明窓ガラス上のプライマー層の存在が、前記プライマー層が適切に前記透明窓ガラス上に適用されたことを保証するために検証されることを可能にする。
【００１３】
本発明のなお他の実施態様では、窓組立物の製造方法が開示される。
【００１４】
これまで説明された、及びその他の本発明の利点については、以下の図面を参照しつつ、発明の詳細な説明により、より容易に理解されることとなる。
【図面の簡単な説明】
【００１５】
図１は、窓組立物の透明窓ガラスの断面図であり、前記透明窓ガラスへ片面窓枠を結合するプライマー層を示す。
【００１６】
図２は、前記窓組立物の透明窓ガラスの断面図であり、前記透明窓ガラスへ両面窓枠を結合するプライマー層を示す。
【００１７】
図３は、前記窓組立物の透明窓ガラスの断面図であり、前記透明窓ガラスの三面窓枠を結合するプライマー層を示す。
【００１８】
図４は、前記窓組立物の断面図であり、前記片面窓枠を超えて延びる前記プライマー層を示す。
【００１９】
図５は、前記窓組立物の透明窓ガラスの他の断面図である。
【００２０】
図６は、セラミックフリットのフリット色をプライマー層のプライマー色と比較するためにプロトタイプ窓組立物の斜視図である。
【発明を実施するための形態】
【００２１】
図を参照する上で、図を通して類似の番号は対応する部品を示し、窓組立物は一般に１０で示される。前記窓組立物１０は、自動車用であり、例えば換気ウインドウおよび三角ウインドウ、同様に垂直及び水平スライドウインドウの使用に適している。加えて、理解されるべきことは、前記窓組立物１０はまた、自動車以外の用途にも実施され得る、ということである。
【００２２】
図１から５を参照して、前記窓組立物１０は、透明窓ガラス１２を含み、共通にグレージングとして参照され、内部表面１４及び前記内部表面１４から離れて対抗する外部表面１６を持つ。理解されるべきことは、前記透明窓ガラス１２はここで記載されるように、部分的にまたは全体に透明であり得るものであり、さらに前記透明窓ガラス１２は不透明となり得るように種々のレベルで着色されていてよい、ということである。前記透明窓ガラス１２は、完全に透明であることは必要としない。前記透明窓ガラス１２はさらに、端部１８を含み、前記端部１８で前記透明窓ガラス１２の周縁を定めている。前記端部１８は、前記内部表面１４と外部表面１６の間にあり、そこに接続している。
【００２３】
前記透明窓ガラス１２は、通常はガラスであり、より具体的にはソーダ石灰ガラスである。しかし、理解されるべきことは、前記透明窓ガラス１２は他の全ての種類のガラスであってよく、これには非積層ガラスや、合わせガラス、非ラミネートガラスやラミネートガラス、または当技術分野で知られる全てのポリマー材料であり得る、ということである。
【００２４】
窓枠２２は前記透明窓ガラス１２に結合されている。通常は、前記窓枠２２は、前記内部表面１４で前記透明窓ガラス１２の周縁へ結合されている。一般に、前記窓枠２２は、前記窓組立物１０が前記自動車に組み合わせることを可能にする。前記窓枠２２はシール２３を持ち、これは前記窓組立物１０と自動車との間をシールする。前記窓枠２２のシール２３は、前記透明窓ガラス１２の端部１８から自動車のシート金属へ継ぎ目なく移行することを可能にする。さらに、前記自動車への前記透明窓ガラス１２の正確な配置を補助するために、前記窓枠２２の成形体上を介してロケータークリップ／ピンが前記透明窓ガラス１２へ接続され得る。前記窓枠２２はまた、前記透明窓ガラス１２の端部１８が破壊されることを保護する。前記窓枠２２の前記透明窓ガラス１２との結合が、前記窓枠２２と透明窓ガラス１２との間に結合強度を与える結果となる。図１で示されるように、前記窓枠２２は、片面窓枠であり得る。しかし、理解されるべきことは、前記窓枠２２は、これに代えて、図２に示されるような両面窓枠、または図３に示されるような三面窓枠であってよい、ということである。前記窓枠２２が、前記透明窓ガラス１２の内部表面１４または外部表面１６の片面表面などの一面へ結合される場合には、一般に、当技術分野では、片面窓枠とされる。前記窓枠２２が、前記端部１８と前記透明窓ガラス１２の内部表面１４及び外部表面１６に結合される場合には、一般に、当技術分野では二面窓枠とされる。前記窓枠２２が、前記透明窓ガラス１２の内部表面１４，外部表面１６及び端部１８に接続される場合には、これは、三面窓枠とされる。
【００２５】
前記窓枠２２は、通常は、ポリマー材料であり、より通常は熱可塑性材料、例えばポリビニルクロリド（ＰＶＣ）または熱可塑性エラストマー（ＴＰＥ）材料である。理解されるべきことは、前記窓枠２２はまた、種々の他の材料であってよく、限定されるものではないが、例えば、熱可塑性加流（ＴＰＶ）材料；熱可塑性ポリオレフィン（ＴＰＯ）材料；熱可塑性スチレン（ＴＰＳ）材料；及び／又は窓枠に適する他の全ての材料が挙げられる、ということである。前記窓枠２２は、熱硬化性材料、例えば反応性押出成形（ＲＩＭ）材料であってよい。前記ＲＩＭ材料はポリウレタンであってよい。しかし、前記窓枠は、他の熱硬化性材料であってよい。
【００２６】
セラミックフリット２０が前記透明窓ガラス１２上に設けられ得る。通常は、前記セラミックフリット２０は、前記透明窓ガラス１２の内部表面１４上に設けられる。前記セラミックフリット２０は、印刷方法などの知られる方法で前記透明窓ガラス１２に結合され、その方法で、前記透明窓ガラス１２は印刷窓組立体とされる。前記セラミックフリット２０は、前記透明窓ガラス１２の周縁周りの均一な境界となり、それにより前記窓組立物１０の美観を向上させる。理解されるべきことは、前記セラミックフリット２０は、前記透明窓ガラス１２から省略され得る、ということである。前記セラミックフリット２０が省略される場合には、前記透明窓ガラス１２は、非印刷窓組立体とされる。前記セラミックフリット２０は、前記透明窓ガラス１２の端部１８から空間的に離されてよく、それにより前記透明窓ガラス１２の内部表面１４の一部分が、前記セラミックフリット２０と前記透明窓ガラス１２の端部１８との間に設けられる。加えて、前記プライマー層２４が前記セラミックフリット２０上に設けられ、それにより前記セラミックフリット２０が、前記プライマー層２４と前記透明窓ガラス１２の間にある。
【００２７】
一般に、前記セラミックフリット２０は不透明であり、太陽エネルギーを吸収し、前記太陽エネルギーが前記窓組立物１０を通過し、前記プライマー層２４の化学的及び物理的性質に悪影響を与え、前記窓枠２２と透明窓ガラス１２の間の結合強度に悪影響を与えることを防止する。加えて、前記プライマー層２４は、ＵＶ添加剤を含み、太陽エネルギーが前記窓組立物１０を通過し、前記窓枠２２及び／又は前記プライマー層２４自体の化学的及び物理的性質に悪影響を与えることを防止する。
【００２８】
通常は、前記プライマー層２４は、前記透明窓ガラス１２上に結合表面を与えるために、少なくとも１つの前記透明窓ガラス１２と前記セラミックフリット２０と結合される。一般に、前記窓枠２２は、前記窓枠２２を前記透明窓ガラス１２へ結合するために前記プライマー層２４により与えられた前記結合表面に結合される。言い換えると、前記窓枠２２は、前記プライマー層２４に結合し、前記プライマーは前記透明窓ガラス１２へ結合され、それにより前記窓枠２２を前記透明窓ガラス１２へ結合する。前記プライマー層を介する前記窓枠２２の前記透明窓ガラス１２への結合は、接着結合として知られている。言い換えると、前記プライマー層２４は、前記窓枠２２の材料と化学的に反応するものではない。前記プライマー層２４は、前記窓枠２２と前記透明窓ガラス１２との結合強度を、前記窓枠２２と前記透明窓ガラス１２とのプライマー層２４なしで直接結合する場合に比較して、増加させる。言い換えると、前記窓枠２２は、前記透明窓ガラス１２と直接結合するよりも、前記プライマー層２４へよりよく結合する。
【００２９】
前記窓枠２２は、前記プライマー層２４に結合されるが、前記プライマー層はなお、前記窓組立物１０が見られる場合には眼に見え得る。例えば、前記プライマー層２４は、図４に示されるように、前記窓枠２２を超えて伸び得る。加えて、前記プライマー層２４は、前記透明窓ガラス１２と前記窓枠２２との間に挟まれていることから、前記プライマー層は、前記窓組立物１０がある角度で見られる場合に眼に見え得る。さらに、前記プライマー層２４及び前記セラミックフリット２０は、前記セラミックフリット２０とプライマー層２４が前記透明窓ガラス１２の側にのみ設けられる場合には、前記透明窓ガラスを通して眼に見え得る。
【００３０】
前記プライマー層２４の組成は、前記窓枠２２の材料に依存する。例えば、前記窓枠２２がＰＶＣである場合、前記プライマー層２４は通常ポリエステルを含む。通常は、前記ポリエステルは、ポリエステルポリオールとイソシアネートの反応生成物である。前記窓枠２２がＴＰＥ材料である場合、前記プライマー層２４は通常ポリポリピレンを含む。より具体的には、前記窓枠がＴＰＥ材料である場合、前記プライマー層２４は、変性ポリプロピレン、例えば極性官能基で変性されたポリプロピレンを含む。例えば、前記変性ポリプロピレンは、ハロゲン化ポリプロピレンであってよい。しかし、理解されるべきことは、全ての変性ポリプロピレンが使用可能である、ということである。前記窓枠２２が熱硬化性材料である場合、前記プライマー層２４は通常、ヒドロキシー官能基化ポリオールとイソシアネートとの反応から得られるポリウレタンを含む。
【００３１】
一般に、前記セラミックフリット２０及びプライマー層２４のそれぞれは、少なくとも１つの金属酸化物を含む。前記セラミックフリット２０のための適切な金属酸化物には、限定されるものではないが、酸化クロム、酸化マンガン、酸化銅、酸化鉄及びこれらの組合せが挙げられる。前記プイラマー２４のための適切な金属酸化物には、限定されるものではないが、酸化鉄、酸化コバルト、酸化マンガン、酸化亜鉛及びこれらの組合せが含まれる。通常、前記プライマー層２４はコバルト酸化物を含む。より通常は、前記プライマー層２４はコバルト酸化物と亜鉛酸化物を含む。前記プライマー層２４の少なくとも１つの金属酸化物は、前記セラミックフリット２０の金属酸化物とは異なる。前記セラミックフリット２０の金属酸化物とは異なる金属酸化物を前記プライマー層２４が含むことは、異なる前記プライマー層２４の金属酸化物が、続く操作の際に前記プライマー層２４の存在を検証するための元素トレーサーとして作用することを可能にする。通常は、前記コバルト酸化物が、前記プライマー層２４の元素トレーサーとして使用される。
【００３２】
前記プライマー層２４及びセラミックフリット２０はそれぞれ色を持つ。言い換えると、プライマー層２４とセラミックフリット２０のそれぞれは、前記プライマー層２４にプライマー層色を付けるため、及び前記セラミックフリット２０にフリット色を付けるために色素成分を含む。前記プライマー層２４のプライマー層色及びセラミックフリット２０のフリット色は、「Ｌ」値、「ａ」値及び「ｂ」値で定められ、すなわちプライマー層２４及びセラミックフリット２０はそれぞれ、Ｌａ＊ｂ＊値を持つ。プライマー層２４及びセラミックフリット２０のＬａ＊ｂ＊値は、ハンターのＬａｂカラースケールにより分光光度計で測定され得る。ハンターのＬａｂカラースケールは、色の科学の分野におけるよく知られる一つの色測定系である。Ｌａ＊ｂ＊値を測定するための分光光度計は通常、Ｋｏｎｉｃａ  Ｍｉｎｏｌｔａ社の分光光度計であるが、他の型の分光光度計も使用可能である。ハンターＬａｂカラースケールで、Ｌ値は、明度暗度を表す中心垂直軸に関連し、最も明る場合Ｌ＝１００（白）予備最も暗い場合Ｌ＝０（黒）となる。さらにハンターＬａｂカラースケールで、ａ値は、赤／緑スケール、及びｂ値は黄／青スケールに関連する。理解されるべきことは、Ｌ値とは異なり、ａ値及びｂ値は数値範囲に限定がないということである。正のａ値は、赤であり、負のａ値は緑である。正のｂ値は、黄であり、負のｂ値は青である。理解されるべきことは、他のカラースケールもまた、プライマー層色及びセラミックフリット２０（フリット色）を決めるために使用可能であり、例えばＣＩＥＬＡＢ色空間などである、ということである。
【００３３】
一般に、前記プライマー層色は実質的に前記フリット色に類似する。言い換えると、前記プライマー層色は前記フリット色を混ざり、前記プライマー層色とフリット色が同時に見られる場合に、前記プライマー層２４と前記セラミックフリット２０との境界が眼にはわからない、ということである。前記プライマー層２４と前記セラミックフリット２０との境界が眼にはわからないことから、前記プライマー層２４が前記窓枠２２を超えて伸びていることを眼にはわからない。
【００３４】
前記プライマー層２４及び前記セラミックフリット２０に存在する金属酸化物は、色素となり得るものであり、それにより前記プライマー層色及び前記フリット色に影響を与え得る。例えば、前記プライマー層２４で使用されるコバルト酸化物、マンガン酸化物、鉄酸化物及び亜鉛酸化物のそれぞれは、前記プライマー層２４に異なる色を与える。前記プライマー層２４については、プライマー層２４に存在する金属酸化物はまた、元素トレーサーともなり得る。言い換えると、前記プライマー層２４に存在する少なくとも１つの金属酸化物は、色素成分及び元素トレーサーとして使用され得る。例えば、亜鉛酸化物は、一般に白色であり、前記プライマー層色を明るくする傾向を持ち、かつ亜鉛酸化物は、亜鉛酸化物が前記セラミックフリット２０に存在しない限り元素トレーサーとしても使用され得る。添加剤などの他の色素成分と組み合わせて使用される金属酸化物の効果は、前記フリット色と実質的に類似する前記プライマー層色を生成する。前記プライマー層２４はまた、ヒュームドアセチレンから製造されるアモルファスカーボンブラックを含み得る。本発明で適切なアモルファスカーボンブラックは、市販品がＡｌｆａ−Ａｓａｒ社から利用可能である。しかし、他のカーボンブラック及び／又は色素もまた、本発明の範囲内で利用可能である。
【００３５】
一般に、前記フリット色及びプライマー層色の両方共が黒として参照される。理解されるべきことは、ここで使用される用語「黒」は、参照するために与えられるものであり、完全な黒を意味するものではない、ということである。理解されるべきことは、用語「黒」は、観察者により見られる際に、黒に類似する種々の色の影をも意味する、ということである。理解されるべきことは、前記フリット色及び前記プライマー層色は、黒以外の他の色であってもよく、美観及び／又は前記窓組立物１０に必要な機能に依存する、ということである。
【００３６】
デルタ（Δ）−Ｅ値は、前記フリット色と前記プライマー層色の差を、前記プライマー層２４及び前記セラミックフリット２０のＬａ＊ｂ＊値に基づいて定量化するために使用される。通常は、前記プライマー層色と前記フリット色との間のΔ−Ｅ値は約５未満、より通常は５から０，及びさらに通常は１から０である。理解されるべきことは、デルタ−Ｅを決定する全ての適切な方法が使用され得ることであり、これにはデルターＥ１９７６、デルターＥ１９９４、デルターＥＣＭＣ、デルターＥ２０００が含まれる、ということである。
【００３７】
図６及び７を参照して、プロトタイプ窓組立物が、前記プライマー層色を前記フリット色と比較するために作られた。前記のように、前記プライマー層色及びフリット色は、前記プライマー層２４及び前記セラミックフリット２０に存在する色素成分に依存する。前記プロトタイプ窓組立物で使用されたプライマー層２４の色素成分は、前記プライマー層２４の色素成分の１００重量部で表して、約５８から約６３重量部のヒュームドカーボンブラック、約２０から約２５重量部のクロム酸化物、約７から約１２重量部のコバルト酸化物、約５から約１０重量部の鉄酸化物、及び約１から約６重量部の亜鉛酸化物を含む。
【００３８】
前記プロトタイプ窓組立物で使用されたフリット２０の色素成分は、前記セラミックフリット２０の色素成分の１００重量部で表して、約３８から約４３重量部のビスマス酸化物、約３７から約４２重量部の二酸化ケイ素、約５から約１０重量部のクロム酸化物、約１から約６重量部のマンガン酸化物、約１から約６重量部の銅酸化物、約１から約６重量部の亜鉛酸化物、約１から約６重量部のニッケル酸化物及び、約１から約６重量部の鉄酸化物を含む。前記フリット色及び前記プライマー層色は、ＡＳＴＭ  Ｅ１１６４により８度の視野角でＫｏｎｉｃａ  Ｍｉｎｏｌｔａ分光光度計を用いて測定された。測定された前記フリット色は、「Ｌ」値として２０．００、「ａ」値として−０．５９及び「ｂ」値として−０．２２であった。加えて、測定された前記フリット色は、「Ｌ」値として１９．１０、「ａ」値として−０．３０及び「ｂ」値として−０．０５であった。従って、前記セラミックフリット２０と前記プライマー層２４との間の前記デルタ−Ｅ値は０．９５５となり、これは上で与えられたデルタ−Ｅの範囲内である。
【００３９】
前記透明窓ガラス１２は通常は、上で説明したように、印刷アセンブリ、即ち前記セラミックフリット２０が既に結合された印刷窓組立体として製造施設で受け取られる。前記のように、理解されるべきことは、前記透明窓ガラス１２は、非強化ガラスまたは強化ガラスのいずれでもよく、かつ非積層ガラス又は積層ガラスのいずれでもよい、ということである。製造の際に、前記プライマー層２４は、前記セラミックフリット２０、前記端部１８及び、適切な場合には前記セラミックフリット２０と前記印刷アセンブリの端部１８の間に設けられる透明窓ガラス１２の部分に適用され得る。前記窓組立物１０が、片面、二面又は三面窓枠を含むかどうかに依存して、追加のプライマー層２４が前記透明窓ガラス１２へ適用されてよい。通常は、前記プライマー層２４は、フェルト製アプリケータブラシを用いて、手動プロセス又はロボットアームを介して自動プロセスで適用される。理解されるべきことは、前記プライマー層２４はまた、適用の全ての適切な方法を用いることができる、ということである。
【００４０】
通常は、前記プライマー層２４は、前記透明窓ガラス１２の内側表面１４及び前記透明窓ガラス１２の端部１８周辺に適用され、それにより前記プライマー層２４が前記透明窓ガラス１２の端部１８周辺を包み込むように見える。前記プライマー層２４が前記透明窓ガラス１２上で硬化した後、前記透明窓ガラス１２はダイキャビティ内に置かれる。前記ダイキャビティは閉じられ、前記透明窓ガラス１２及びその上に適用された前記プライマー層２４を加熱して既定の温度に暴露する。前記ポリマー材料がその後前記ダイキャビティ内に注入されて窓枠２２を形成する。前記窓枠２２を形成する際に、前記窓枠２２は前記透明窓ガラス１２と結合する。より具体的には、前記窓枠２２の形成の際に、前記窓枠２２は前記プライマー層２４と結合するものであるが、前記プライマー層は既に直接前記透明窓ガラス１２に又は透明窓ガラス１２に結合する前記セラミックフリット２０と結合している。前記透明窓ガラス１２は、前記ダイキャビティから取り出される。
【００４１】
前記のように、前記元素トレーサーは、続く操作で前記プライマー層２４の存在を検証するために使用され得る。例えば、前記窓枠２２と前記透明窓ガラス１２との間で結合不良が生じる場合、前記窓枠２２又は窓枠２２のサンプル部分をＸ線蛍光分析装置又はその他の適切な装置を用いて分析し、前記プライマー層２４が前記窓組立物１０の製造の際に実際に適用されたかどうかを決めるために前記元素トレーサー（例えばコバルト酸化物）の存在を検出する。前記元素トレーサーが検出されない場合、前記プライマー層２４は適用されなかったこととなる。しかし、前記元素トレーサーが検出されると、前記プライマー層２４は窓組立物１０の製造の際に適用されたこととなり、その他の原因分析が行われ、前記窓枠２２と前記透明窓ガラス１２との結合の不良の原因を決めることとなる。
【００４２】
他の例として、前記透明窓ガラス１２は、製造直後に、前記プライマー層２４が正しく適用されたことを決めるために試験され得る。再び、前記窓枠２２又は窓枠２２のサンプル部分が、Ｘ線蛍光分析装置又は他の全ての適切な装置で分析され、元素トレーサー（例えばコバルト酸化物）を検出して、前記プライマー層２４が前記窓組立物１０の製造の際に正しく適用されたことを保証する。前記元素トレーサーが検出されない場合には、前記プライマー層２４は適用されなかったとされ、製造をストップして前記プライマー層２４適用欠陥を是正することができる。このことは、前記プライマー層２４が不足して、それにより欠陥のある窓組立物が自動車に装備されることを邪魔する、欠陥窓組立物を搬出することを防止する上で有益である。理解されるべきことは、製造された全ての透明窓ガラス１２が試験されるものではなく、前記製造された透明窓ガラス１２の無作為にサンプリングされたもののみが試験される、ということである。例えば、製造された透明窓ガラス１２の５コ毎に試験され得る。
【００４３】
ここまで本発明は、図示する方法で説明されており、かつ理解されるべきは、使用された用語は、限定するものではなくむしろ説明をするものである、ということである。当業者に明らかなことは、本発明の多くの修正及び変法が前記教示に照らして可能である、ということである。従って、理解されるべきことは、本発明は、具体的に説眼された範囲だけでなくさらに広く実施可能である、ということである。
【図１】
2013538148.tif 000003
【図２】
2013538148.tif 000004
【図３】
2013538148.tif 000005
【図４】
2013538148.tif 000006
【図５】
2013538148.tif 000007
【図６】
2013538148.tif 000008
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
自動車用窓組立物であり、前記窓組立物は：
内部表面及びそれと対抗する外部表面を持つ透明窓ガラス；
前記透明窓ガラスの部分に設けられるフリット色を持つセラミックフリット；
前記透明窓ガラス及び前記セラミックフリットの少なくとも１つに設けられるプライマー層を含み、前記プライマー層はプライマー層色を持つ前記プライマー層と結合表面を提供し；及び
熱可塑性材料を含む窓枠を含み、前記プライマー層の前記結合表面に結合されて前記透明窓ガラスを前記自動車へ結合し；
ここで前記セラミックフリットのフリット色と前記プライマー層のプライマー層色とのデルタ−Ｅ値が約５未満である、窓組立物。
【請求項２】
請求項１に記載された窓組立物であり、前記セラミックフリットのフリット色と前記プライマー層のプライマー層色とのデルタ−Ｅ値が、５から０である、窓組立物。
【請求項３】
請求項１又は２のいずれか一項に記載の窓組立物であり、前記プライマー層は、ヒュームドカーボンブラック、クロム酸化物、コバルト酸化物、鉄酸化物、亜鉛酸化物及びこれらの組合せからなる群から選択される少なくとも１つの色素を、前記プライマー層に前記プライマー層色を付与するために含む、窓組立物。
【請求項４】
請求項１乃至３のいずれか一項に記載の窓組立物であり、前記セラミックフリットは、ビスマス酸化物、二酸化ケイ素、クロム酸化物、マンガン酸化物、銅酸化物、亜鉛酸化物、ニッケル酸化物、鉄酸化物及びこれらの組合せからなる群から選択される少なくとも１つの色素成分を、前記セラミックフリットに前記フリット色を付与するために含む、窓組立物。
【請求項５】
請求項４に記載の窓組立物であり、前記セラミックフリットの色素成分が、前記セラミックフリットの色素成分の１００重量部で表して、約３８から約４３重量部のビスマス酸化物、約３７から約４２重量部の二酸化ケイ素、約５から約１０重量部のクロム酸化物、約１から約６重量部のマンガン酸化物、約１から約６重量部の銅酸化物、約１から約６重量部の亜鉛酸化物、約１から約６重量部のニッケル酸化物及び、約１から約６重量部の鉄酸化物を含む、窓組立物。
【請求項６】
請求項４又は５のいずれか一項に記載の窓組立物であり、前記プライマー層の前記色素成分が、前記プライマー層の色素成分の１００重量部で表して、約５８から約６３重量部のヒュームドカーボンブラック、約２０から約２５重量部のクロム酸化物、約７から約１２重量部のコバルト酸化物、約５から約１０重量部の鉄酸化物、及び約１から約６重量部の亜鉛酸化物を含む、窓組立物。
【請求項７】
請求項１乃至６のいずれか一項に記載の窓組立物であり、前記窓枠の熱可塑性材料が、ポリビニルクロリドを含み、かつ前記プライマー層がポリエステルを含む、窓組立物。
【請求項８】
請求項１乃至７のいずれか一項に記載の窓組立物であり、前記窓枠の前記熱可塑性材料が熱可塑性エラストマーを含み、かつ前記プライマー層がポリプロピレンを含む、窓組立物。
【請求項９】
自動車用窓組立物を製造するための方法であり、前記窓組立物が透明窓ガラスを含み、前記方法は次のステップ：
場合により前記透明窓ガラスの部分にフリット色を持つセラミックフリットを適用し；
プライマー層色を持つプライマー層を、前記透明窓ガラス及び前記セラミックフリットの少なくとも１つに適用して前記透明窓ガラス上に結合表面を提供し、前記セラミックフリットのフリット色と前記プライマー層のプライマー層色のデルタ−Ｅ値が約５未満であり；及び
前記熱可塑性材料を含む窓枠を前記結合表面に適用し、前記窓組立物を前記自動車へ組み込まれることを可能にする、方法。
【請求項１０】
請求項９に記載の方法は、前記セラミックフリットのフリット色と前記プライマー層のプライマー層色の前記デルタ−Ｅ値が５から０である、方法。
【請求項１１】
請求項１乃至１０のいずれか一項に記載の方法であり、さらに、ヒュームドカーボンブラック、クロム酸化物、コバルト酸化物、鉄酸化物、亜鉛酸化物及びこれらの組合せからなる群から選択される少なくとも１つの色素を添加して、前記プライマー層に前記プライマー層色を付与するステップを含む、方法。
【請求項１２】
請求項１１に記載の方法であり、前記プライマー層に少なくとも１つの色素を添加するステップがさらに、前記プライマー層に添加する色素成分として、前記プライマー層の色素成分の１００重量部で表して、約５８から約６３重量部のヒュームドカーボンブラック、約２０から約２５重量部のクロム酸化物、約７から約１２重量部のコバルト酸化物、約５から約１０重量部の鉄酸化物、及び約１から約６重量部の亜鉛酸化物を添加する、方法。
【請求項１３】
請求項９乃至１２に記載の方法であり、さらに、ビスマス酸化物、二酸化ケイ素、クロム酸化物、マンガン酸化物、銅酸化物、亜鉛酸化物、ニッケル酸化物、鉄酸化物及びこれらの組合せからなる群から選択される少なくとも１つの色素成分を、前記セラミックフリットに前記フリット色を付与するために前記セラミックフリットへ加えるステップを含む、方法。
【請求項１４】
請求項１３に記載の方法であり、前記セラミックフリットへ少なくとも１つの色素成分を添加するステップがさらに、前記セラミックフリットへ色素成分を、前記セラミックフリットの色素成分の１００重量部で表して、約３８から約４３重量部のビスマス酸化物、約３７から約４２重量部の二酸化ケイ素、約５から約１０重量部のクロム酸化物、約１から約６重量部のマンガン酸化物、約１から約６重量部の銅酸化物、約１から約６重量部の亜鉛酸化物、約１から約６重量部のニッケル酸化物及び、約１から約６重量部の鉄酸化物を添加する、方法。
【国際調査報告】
2013538148.tif 000009